FR 2781234 A1 20000121 FR 9809242 A 19980716 La présente invention concerne des émulsions de bitume stabilisées et leur incorporation dans des compositions composites comprenant, soit des liants hydrauliques ou organiques, soit des charges minérales, ou un mélange de ces composants. La présente invention concerne plus particulièrement des émulsions aqueuses de bitume stabilisées par des tensioactifs, et des compositions formulées à partir de telles émulsions et destinées à être incorporées à la mise en oeuvre aux composants ci- dessus, pour une utilisation dans l'industrie du bâtiment ou du génie civil, et notamment des compositions de mortier-colle, joints pour voirie routière, peintures, mortiers de sol, enduits et bétons. La formulation de produits de type mortier-colles, enduits pour façades, peintures, enduits de ragréage pour sols, etc, comprend un liant de base généralement hydraulique ou organique, auquel on ajoute divers additifs, voire d'autres liants, pour améliorer, entre autres les propriétés de rhéologie (mise en oeuvre facilitée), les caractéristiques mécaniques, et celles de séchage. Souvent, lorsqu'on utilise des liants hydrauliques, par exemple, on incorpore des polymères pour améliorer les caractéristiques de résistance mécanique, souplesse, et tenue à la déformation. S'il s'agit de liants hydrauliques, ce polymère est généralement sous forme de polymère en émulsion ou en dispersion (latex, par exemple). Cet additif représente dans les formulations un coût supplémentaire non négligeable que l'on cherche à réduire. La question d'utiliser des bitumes en émulsion, connus pour être bon marché, s'est souvent posée, mais l'on s'est heurté à de grandes difficultés pour réaliser des formulations dans les domaines d'application visés par la demanderesse, car: - il faut pouvoir disposer d'une émulsion de bitume stable sur une longue période, et notamment plus de six mois, avant de mélanger celle-ci avec les produits souvent pulvérulents, préformulés ou non, à I'état sec, c'est-à-dire que l'ensemble doit pouvoir être stocké sous forme de kit de composants; - les liants hydrauliques ou les charges minérales de la formulation floculent ou font floculer l'émulsion lors du mélange avec celle-ci - les formulations à réaliser n'aboutissent pas aux caractéristiques souhaitées ou celles-ci sont trop complexes ou trop chères pour être retenues. La demanderesse a donc cherché à obtenir des émulsions de bitume, pouvant répondre à ces objectifs, et présentant une aptitude d'incorporation universelle, sans rupture de l'émulsion, à des formulations, par exemple de construction, faciles à mettre en oeuvre, c'est-à-dire notamment sans problèmes de retard ou accélération de prise. Les bitumes sont des mélanges d'hydrocarbures lourds essentiellement naphténiques et paraffiniques, issus de la distillation des pétroles bruts. Ces produits sont des résidus de distillation et sont classés par propriétés physiques, leurs propriétés chimiques variant très fortement en fonction de la provenance du brut. De manière générale, les bruts classiques contiennent jusqu'à 30% de bitume, et les lourds jusqu'à 50%. Les besoins en bitume de la plupart des pays représentant 2 à 4% de leur consommation de brut, ce qui fait que les disponibilités en bitume sont donc très élevées. Les bitumes contiennent une telle diversité de constituants qu'il est impossible de définir leur composition exacte, toutefois, il est possible de classer ces constituants en grandes familles chimiques: - les saturés, constitués essentiellement de paraffiniques les aromatiques, dans lesquels 30% des atomes de carbone sont inclus dans des cycles aromatiques, avec une teneur en soufre d'environ 2 à 3%; - les asphaltènes, qui sont insolubles dans les hydrocarbures, aromatiques et riches en soufre, azote, et oxygène. Ils se présentent sous la forme de solides noirs, cassants et pratiquement infusibles. Pour des bitumes donnés les pourcentages de ces différentes familles dépendent fortement de la méthode d'extraction utilisée. Ainsi les produits de ce type sont essentiellement classés par les propriétés physiques suivantes: pénétrabilité (NFT 66-004), point de ramollissement (NFT 66-008), densité (NFT 66-007), point éclair (NFT 60-118), solubilité (NFT 66-012), ductilité (NFT 66-006), point de fragilité. Les bitumes du commerce, classés en indice de pénétrabilité, sont généralement situés entre 10 et 200. Actuellement seules deux qualités sont émulsifiables à pression atmosphérique, les 80/100 et 180/220, mais il est possible, dans certains cas, d'émulsionner la qualité 40/50. Comme tous les matériaux, le bitume est sensible à la fatigue, et donc sa résistance à la rupture peut baisser pour des répétitions de contraintes. Il comporte par contre une faculté d'autoréparation qui permet de limiter les effets destructeurs des phénomènes de fatigue. Il est connu d'améliorer les qualités de souplesse de certains bitumes en les mélangeant à des élastomères de synthèse, par exemple des polymères de styrène-butadiène ou polypropylène atactique. Les émulsions de bitumes ont été développées pour la fabrication d'enrobés à froid, il y a environ 60 ans, et de nombreux articles et brevets décrivent la fabrication d'émulsions de bitume par l'association de plusieurs tensioactifs de nature différente. Les trois principaux types d'émulsions sont les suivants: - les émulsions cationiques, dans lesquelles les tensioactifs sont constitués de molécules polaires de formule R-NH3+ X-, R étant la chaîne hydrocarbonée constituant la partie lipophile de la molécule, et NH3+ X-, la partie hydrophile, X- étant un anion quelconque d'un acide fort. - les émulsions anioniques de formule générale R-Y- C+, R étant la chaîne hydrocarbonée constituant la partie lipophile, et Y- C+, la partie hydrophile, Y-, étant un groupement carboxylique, sulfonique, sulfurique, phosphonique ou phosphorique, C+, étant un cation métallique, souvent alcalin, ou ammonium; - des émulsions non ioniques, dans lesquelles les tensioactifs sont constitués de molécules de type R-(EO)n-OH, dans lesquelles R est la chaîne hydrocarbonée constituant la partie lipophile de la molécule, la partie hydrophile étant constituée du radical -(EO)n-OH (EO signifiant oxyde d'éthylène). Les émulsions de bitume les plus fréquemment rencontrées sont cependant les émulsions cationiques ou anioniques. Les tensioactifs utilisés pour réaliser ces émulsions sont choisis de manière à stabiliser l'émulsion pendant la durée du stockage, qui est souvent faible, par exemple de quelques semaines seulement, dans le cas des émulsions routières pour la réalisation d'enrobés à froid. De plus, il est souvent nécessaire d'ajouter des composants autres que les tensioactifs tels que des épaississants pour améliorer leur stabilité. De manière générale, la réalisation de l'émulsion de bitume se fait à chaud en mélangeant à l'aide d'un disperseur, en continu ou en discontinu, les deux phases préchauffées (eau à 50 C, bitume de 140 C à C), le tensioactif émulgateur pouvant être introduit préalablement dans la phase aqueuse ou la phase bitumineuse. Des exemples d'émulsions connues et obtenues de cette manière sont donnés ci-après dans le Tableau I: TABLEAU I Emulsion anionique Emulsion cationique Bitume 80/100: 55 % Bitume 180/220: 65 % Dodécylbenzène sulfonate de Propylène diamine de suif sodium: 3 % (Dinoram S): 2 g/I Acide chlorhydrique jusqu'à pH = 2,0 à 2,5 Agent gélifiant (Nopco DSX 1550): 1,75 g/I eau:42 % eau:35 % Les émulsions de bitume ainsi réalisées sont mises en oeuvre de manières très diverses. Par exemple, il est connu, dans le domaine routier, de "provoquer la rupture" de l'émulsion de bitume en y introduisant une faible quantité de ciment qui a pour seul effet de faire floculer le milieu et améliorer le départ de l'eau. Ces émulsions sont, en effet, formulées de manière à provoquer leur déstabilisation en présence de granulats ou de poudres minérales (e.g. silice, chaux, ciment). Les applications les plus courantes pour ces types d'émulsions sont les graves émulsions, les enrobés à froid, les coulis bitumineux, et les couches d'accrochage et d'imperméabilisation. Les applications autres que routières sont essentiellement des enduits d'étanchéité de barrages et de canaux en génie civil ainsi que les étanchéités de combles et de fondations pour les applications bâtiment. Les tensioactifs cationiques (de même que les tensioactifs amphotères) sont inutilisables dans le cas o l'on souhaite mélanger l'émulsion de bitume et un liant hydraulique, tel qu'un ciment, basique par nature, car on provoque inévitablement la rupture de l'émulsion dans ce cas. Ainsi, les amines grasses oxyéthylées, les alkylimidazolines, et les alkylbétaïnes, sont par exemple des tensioactifs non utilisables pour la réalisation des émulsions selon la présente invention. Les tensioactifs anioniques, comprenant les carboxylates, les sulfates, les sulfonates, les phosphates et les phosphonates, ne conviennent pas à la fabrication des émulsions de bitume destinées à être mélangées à un liant hydraulique. En particulier, les phosphates et les phosphonates provoquent des modifications d'hydratation du liant hydraulique et des retards de prise importants. Les tensioactifs non ioniques connus utilisés dans ces émulsions offrent une grande diversité de formes et de natures chimiques: on distingue par exemple les alcools gras, les alkylphénols, les huiles végétales diverses, éthoxylées ou non, et les condensats d'oxydes d'éthylène et de propylène. Des émulsions de bitume non-ioniques sont décrites dans les documents FR-A-2 246 509 et US-A-5 156 652. Le document US-A-5 156 652 décrit une combinaison possible de tensioactifs non- ioniques pour stabiliser une émulsion de bitume destinée à être transportée sur de grandes distances à travers des oléoducs. Les tensioactifs décrits sont essentiellement des alkylphénols éthoxylés, mais ceux-ci peuvent être utilisés en combinaison avec un copolymère bloc d'alcool éthoxylé et propoxylé, de formule suivante: (CH2- CH2-O) 1 o-125-(CH2-CHCH3-O)25-30-(CH2-CH2-O) 10-125-H La demande de brevet francais FR-A-2 246 509 décrit l'utilisation de tensioactifs non-ioniques pour la stabilisation d'émulsions d'asphalte, les tensioactifs pouvant être des alkylphénols éthoxylés en combinaison avec des polyéthylènealkyléthers de formule suivante C8C22.Alkyle-O-(CH2-CH2-0)8-80-H Contrairement aux documents de l'art antérieur, la présente invention cherche à réaliser une émulsion aqueuse de bitume, de concentration élevée en bitume (50 à 70 %), non seulement stable pendant un temps de stockage pouvant aller au-delà de six mois, mais pouvant être incorporée dans des formulations diverses, par exemple comprenant un ou plusieurs liants minéraux ou organiques, et/ou une ou plusieurs charges minérales ou organiques, sans provoquer de floculation, ou de rupture de l'émulsion, lors de l'opération de mélange des différents constituants, et sans modifier la prise ou la rhéologie du mélange. Les o10 émulsions selon l'invention sont caractérisées par le fait qu'elles possèdent une très grande stabilité facilitant ainsi leur stockage pendant plusieurs mois, et lors du mélange avec les autres constituants d'une formulation, par exemple avec un liant hydraulique, la formulation demeure homogène et de mise en oeuvre facile et rapide, ce qui confère aux émulsions selon I'invention un caractère quasi- universel, en termes d 'applications possibles. L'émulsion de bitume ainsi constituée confère alors aux mélanges o elle est incorporée, des propriétés particulières telles que par exemple l'adhérence, la souplesse, I'étanchéité, ces propriétés étant jusqu'alors obtenues à l'aide de polymères en dispersion ou sous forme redispersable en poudre. Ainsi, un objet de la présente invention est une émulsion aqueuse de bitume, constituée des composants suivants, exprimés en pourcentages du poids total de l'émulsion - 50 % à 70 % de bitume; - 0,5 % à 10 % de tensioactif - 0 à 5 % d'épaississant - 0 à 1 % d'anti-mousse - qsp 100% d'eau l'émulsion étant plus particulièrement caractérisée en ce que le tensioactif est constitué d'au moins un tensioactif choisi dans le groupe consistant en un copolymère d'oxyde d'éthylène et d'oxyde de propylène de rapport OP/OE compris entre 1,5 et 10, un tensioactif époxydé éthoxylé et/ou propoxylé, et un alcool polyvinylique de masse moléculaire comprise entre 10000 et 150000. Dans la description et les revendications de la présente invention, on entend par "rapport OP/OE", le rapport molaire des groupements OP/OE, soit le nombre de groupements OP (oxyde de propylène) sur le nombre de groupements OE (oxyde d'éthylène). De préférence, la masse moléculaire du copolymère d'oxyde d'éthylène et d'oxyde de propylène est comprise entre 1000 et 2200, et de préférence est 2000. Par comparaison, la masse moléculaire du copolymère bloc décrit dans le document US-A-5 156 652 est comprise entre 2350 et 1 2750. Les copolymères utilisés en tant que tensioactif dans les émulsions de bitume selon l'invention, et tels que définis précédemment, ne provoquent pas de formation de mousse lors de la préparation de l'émulsion, ce qui facilite la préparation de celle-ci. Par ailleurs, lorsque les émulsions contenant ces copolymères sont utilisées pour préparer des compositions contenant un liant hydraulique, ils ne provoquent ni de retard, ni d'accélération de prise dudit liant. De manière préférentielle, et afin d'augmenter l'efficacité du copolymère défini précédemment, l'émulsion peut comporter un tensioactif supplémentaire jouant le rôle d'hydrotrope. Avantageusement, le tensioactif supplémentaire est choisi dans le groupe consistant en les tensioactifs non ioniques suivants: - les alkylphénols polyéthoxylés de valeur HLB comprise entre 13 et 17, et en particulier choisi dans le groupe consistant en les nonylphénols 10 OE à 20 OE et le tributylphénol 11 OE à 30 OE; - les alcools gras polyéthoxylés de valeur HLB comprise entre 12 et 15, par exemple, l'isotridécanol 8 OE, le décanol 8 OE, le tridécanol OE, et le dodécanol 7 OE. De manière inattendue, le déposant de la présente invention a découvert que les alkylphénols polyéthoxylés de valeur HLB comprise entre 13 et 17 donnent les meilleurs résultats. Par conséquent, et de préférence, le tensioactif supplémentaire est un alkyphénol polyéthoxylé de valeur HLB comprise entre 13 et 17. La valeur HLB (en anglais "hydrophilic-lipophilic balance"), peut être calculée à l'aide la formule selon Griffin, soit HLB -= 20 x m OE/m T o m OE représente la masse totale des oxydes d'éthylène et m T la masse totale de la molécule. Tous les tensioactifs non ioniques décrits précédemment présentent en outre l'avantage de ne perturber que peu les caractéristiques d'hydratation des ciments, lorsque les émulsions contenant ces tensioactifs sont utilisées pour formuler ce type de composition. Dans un mode d'exécution préféré, le tensioactif de l'émulsion bitumineuse est un mélange d'un copolymère constitué d'un copolymère d'oxyde d'éthylène et d'oxyde de propylène de rapport OP/OE compris lo entre 1,5 et 10 et présentant une masse moléculaire d'environ 2000, et d'un nonylphénol 10 OE à 20 OE. Dans ce cas, et de préférence, les pourcentages préférés du tensioactif constitué du copolymère d'oxyde d'éthylène et d'oxyde de propylène, tel que défini précédemment, en mélange avec le nonylphénol 10 OE à 20 OE (oxyde d'éthylène), sont de 0,7 % à 5 %, et de 0,1 % à 1 % respectivement. En effet, ce mélange binaire de deux tensioactifs non ioniques s'avère être le plus efficace pour réaliser des émulsions de bitume stables, destinées à être mélangées à des liants hydrauliques. Malgré la faible concentration en tensioactif nécessaire pour obtenir la stabilité de l'émulsion (environ 0,5 % en poids), il s'est avéré important d'utiliser des concentrations plus élevées dans des compositions de mortier, afin d'éviter la floculation dans celles-ci. En effet, lorsque les émulsions selon la présente invention sont utilisées dans des compositions de mortier, on préfère utiliser dans l'émulsion au moins 3 % du copolymère, avec un rapport de copolymère/tensioactif non- ionique supplémentaire compris entre 5 et 7. Un autre objet de la présente invention est un procédé de fabrication d'une émulsion de bitume telle que définie précédemment, le procédé étant caractérisé en ce qu'il comprend les étapes consistant à: - préparer la phase aqueuse, de préférence à l'aide d'un épaississant incorporé dans l'eau sous agitation; - ajouter à la phase aqueuse un tensioactif constitué d'au moins un tensioactif choisi dans le groupe consistant en un copolymère d'oxyde d'éthylène et d'oxyde de propylène de rapport OP/OE compris entre 1,5 et , un tensioactif époxydé éthoxylé et/ou propoxylé, et un alcool polyvinylique de masse moléculaire comprise entre 10000 et 150000 - chauffer la phase aqueuse à environ 60 C; - incorporer le bitume préalablement chauffé entre 140 C à 180 C, dans la phase aqueuse sous forte agitation mécanique. Dans le cas d'une formation de mousse, un additif antimousse peut être utilisé avant, pendant ou après incorporation de la phase bitumineuse. Encore un autre objet de l'invention est une composition à base d'au moins un liant hydraulique ou organique, et/ou à base d'au moins une charge minérale ou organique, contenant une émulsion de bitume selon la définition donnée précédemment. Encore un autre objet de la présente invention est l'utilisation d'une émulsion de bitume aqueuse pour la formulation d'une composition choisie dans le groupe consistant en les mortiers, les mortiers-colle, les enduits de façade, les enduits de ragréage, les peintures, les bétons, les primaires d'accrochage, les primaires d'imperméabilisation, les joints routiers, et les mortiers de scellement, l'émulsion comprenant, exprimés en pourcentages du poids total de l'émulsion - 50 % à 70 % de bitume; 0,5 % à 10 % de tensioactif - qsp 100% d'eau, et étant caractérisée en ce que le tensioactif est constitué d'au moins un tensioactif nonionique choisi dans le groupe consistant en: - les alkylphénols polyéthoxylés de valeur HLB comprise entre 13 et 17; - les copolymères d'OE et d'OP - les alcools gras polyéthoxylés de valeur HLB comprise entre 12 et 15; - les tensioactifs époxydés éthoxylés et/ou propoxylés - et les alcools polyvinyliques de masse moléculaire comprise entre 10000 et 150000. Enfin un autre objet de la présente invention est un kit de matériaux de construction, comprenant d'une part une émulsion de bitume telle que définie ou utilisée précédemment, ou obtenue selon le procédé défini précédemment, et d'autre part au moins un liant hydraulique ou organique, et/ou au moins une charge minérale ou organique. De préférence, le bitume est choisi parmi les bitumes émulsifiables à pression atmosphérique, tels que les qualités de 40 à 220 en indice de pénétrabilité (dixièmes de millimètre de pénétration). Les qualités désasphaltées ou de synthèse, de même que les mélanges plastifiés à l'aide de polymères, peuvent également être utilisés pour des applications particulières, les qualités de synthèse étant intéressantes du fait de la possibilité de les pigmenter. Les épaississants sont de préférence choisis parmi les polysaccharides tels que les épaississants cellulosiques, les gommes végétales (par exemple, la gomme de caroube, la gomme de guar, la gomme d'adragante, la gomme de karaya, I'amidon, les alginates, la gomme arabique), les gommes produites par fermentation bactérienne (la gomme de xanthane, la gomme de welan), ainsi que les argiles gonflantes (par exemple, I'atapulgite, la sépiolite, la bentonite). D'autres épaississants de type synthétique peuvent éventuellement être utilisés pour ajuster la rhéologie des suspensions tels que les polymères acryliques associatifs ou non et les polyuréthanes. Il s'est avéré que la gomme de welan ne provoque pas de formation sensible de mousse, contrairement aux autres gommes, et pour cette raison elle est l'épaississant préféré pour les émulsions selon la présente invention. Un antimousse peut être éventuellement incorporé à l'émulsion pour éviter la formation de mousse et faciliter l'incorporation du bitume. Les additifs antimousse sont choisis parmi les produits connus de l'homme de l'art tels que, par exemple, les mélanges de silice et d'huile minérale, les polysiloxanes, le tributylphosphate, et les savons métalliques. De préférence, le liant hydraulique est constitué d'au moins un liant hydraulique choisi dans le groupe consistant en un ciment de Portland ou équivalent, un ciment alumineux, et un sulfate de calcium. Dans un mode d'exécution préféré de l'invention, le liant organique est constitué d'au moins un liant polymère, choisi dans le groupe consistant en les styrènes butadiènes, les copolymères acryliques, et les éthylène polyvinylacétates. Préférentiellement, la charge minérale est constituée d'au moins une charge généralement inerte de type habituellement utilisée dans les formulations de l'industrie du bâtiment et du génie civil, choisie dans le groupe consistant en le sable, les agrégats, la silice, les carbonates de calcium, les silicates de calcium, les sulfates de baryum, le talc, le mica. De manière préférée, la charge organique est constituée d'au moins une charge organique choisie dans le groupe consistant en les fibres polymères, les fibres de cellulose, et/ou les billes de polystyrène. L'invention sera mieux comprise en se référant à la description lo détaillée de quelques modes d'exécution préférés, donnés à titre illustratif uniquement, et en se référant au dessin en annexe, dans lequel: - la Figure 1 représente un graphique montrant l'évolution des temps de début et fin de prise d'un mortier à base de ciment alumineux ou de ciment Portland contenant un pourcentage variable de copolymère OE/OP; - la Figure 2 représente un graphique de courbes d'hydratation d'un mortier à base de ciment Portland contenant un pourcentage variable de copolymère OE/OP; - la Figure 3 représente un graphique montrant l'hydratation observée par diffraction des rayons X d'un mortier à base de ciment Portland contenant un pourcentage variable de copolymère OE/OP; la Figure 4 représente un graphique de courbes d'hydratation d'un mortier à base de ciment alumineux contenant un pourcentage variable de copolymère OE/OP; - la Figure 5 représente un graphique montrant l'hydratation observée par diffraction des rayons X d'un mortier à base de ciment Portland contenant un pourcentage variable de copolymère OE/OP; - la Figure 6 représente un graphique montrant les résistances en flexion d'un mortier à base de ciment Portland contenant un pourcentage variable de copolymère OE/OP; - la Figure 7 représente un graphique montrant les résistances en compression d'un mortier à base de ciment Portland contenant un pourcentage variable de copolymère OE/OP - la Figure 8 représente un graphique montrant les résistances en flexion d'un mortier à base de ciment alumineux contenant un pourcentage variable de copolymère OE/OP; - la Figure 9 représente un graphique montrant les résistances en compression d'un mortier à base de ciment alumineux contenant un pourcentage variable de copolymère OE/OP EXEMPLES Quelques exemples d'émulsions de bitume stabilisées selon l'invention sont donnés ci-après dans le Tableau II à titre indicatif, tous les pourcentages étant exprimés par rapport au poids total de l'émulsion. Les émulsions ont été obtenues en procédant de la manière suivante - on prépare la phase aqueuse; - on ajoute ensuite à la phase aqueuse, un tensioactif constitué d'au moins un copolymère d'oxyde d'éthylène et d'oxyde de propylène de rapport OP/OE compris entre 1,5 et 10, par exemple celui commercialisé sous la dénomination LC 818 C, par la société Sidobre Sinnova - on chauffe la phase aqueuse à environ 60 C; - on incorpore le bitume préalablement chauffé à 140 C, dans la phase aqueuse, sous forte agitation mécanique, par exemple à l'aide d'un disperseur rapide du type Rainery, muni d'une pale défloculeuse, à une vitesse de rotation de 800 t/min. L'émulsion présente une taille micellaire comprise entre 0,5 pm et 15 pm. TABLEAU II Exemple 1 Exemple 2 1 Bitume Viatotal 80/100 Bitume Viatotal 80/100 % 65 % 2 LC 818 C LC 818 C 3 % 3,5% 3 Kelcocrete K1C376 Esacol ED 10 0,1% 0,2 % 4 Rhodoline DF 6681 0,1 % Eau Eau 36,9 % 31,2 % 1: Bitume Viatotal disponible auprès de la société Total Raffinage, Division des Bitumes. 2: (Tensioactif Non-ionique): LC 818 C, disponible auprès de la société Sidobre Sinnova. 3: (Epaississant): Kelcocrete K1C376 (gomme de welan) disponible auprès de la société Monsanto. 3: (Epaississant): Esacol ED 10 (gomme de guar) disponible auprès de la société Lamberti. 4: (Antimousse): Rhodoline DF 6681 disponible auprès de la société Rhodia. En termes d'applications industrielles, les émulsions de bitume selon l'invention peuvent donner lieu à un grand nombre d'applications en combinaison ou non avec au moins un liant hydraulique minéral ou organique et/ou au moins une charge minérale ou organique. A titre de liants hydrauliques, on peut citer par exemple les ciments Portland, et alumineux, et le sulfate de calcium. Par ailleurs, les caractéristiques de souplesse et de ductilité des émulsions selon la présente invention les rendent adaptées à remplacer un grand nombre de polymères en dispersion dans des compositions très variées avec un coût très inférieur. Les émulsions ainsi réalisées peuvent notamment être utilisées dans les applications suivantes: - les primaires d'accrochage pour mortiers de sols et enduits de lissage ou de façade, - les primaires d'imperméabilisation, - les colles pour revêtements synthétiques (moquette, dalles PVC etc...) de sols et murs, - les colles en pâtes pour carrelage, - les revêtements plastiques épais et les peintures mates chargées, - les revêtements anticorrosion pour supports métalliques, - les compositions à base de liants hydrauliques, tels que ciments, plâtres, anhydrite et leurs mélanges, notamment mortiers colles, enduits de façade, mortiers et enduits spéciaux, tels que mortiers d'imperméabilisation, joints routiers, mortiers de scellement pour voirie, mortiers de sols et chapes, enduits de lissage, enduits de ragréage, et encore pour réaliser des bétons et des revêtements routiers. Exemple 1: Afin de démontrer les propriétés des émulsions bitumineuses selon l'invention dans des formulations contenant une charge minérale ou organique, une série de tests a été effectuée sur un mortier bitumeciment contenant une émulsion selon l'invention présentant une concentration en bitume (70/100 pigmentable de Shell) de 60 % en poids, à raison de 5 % en poids du ciment, avec 0,1 % de gomme de welan en tant qu'épaississant, et contenant comme tensioactifs un copolymère d'oxyde de propylène et d'oxyde d'éthylène de poids moléculaire environ égal à 2000, à raison de 5 % en poids du bitume. Le mortier était constitué comme suit:- sable normal 1350 g - ciment Portland 450 g - émulsion de bitume 300 g eau à consistance Le taux de gâchage eau/ciment (E/C) était de 0,8. L'émulsion de bitume a été versée préalablement dans un malaxeur Perrier, et puis le ciment et le sable ont été ajoutés successivement sous agitation. Le mélange est éventuellement ajusté en eau pour permettre un gâchage correct. Une composition de mortier semblable a également été réalisée contenant une quantité similaire de ciment fondu. La stabilité des système a été appréciée de manière visuelle en contrôlant l'homogénéité du mélange et l'absence de toute floculation. L'émulsion est stable au stockage pendant plus de 6 mois. Les mortiers ont ensuite été analysés pour déterminer l'effet du tensioactif, à différentes quantités d'incorporation dans l'émulsion, sur le temps de prise, et l'hydratation suivie par diffraction des rayons X. Pour effectuer des suivis d'hydratation par analyse en diffraction des rayons X, il est nécessaire de dissoudre au préalable le bitume à l'aide d'un solvant. Ceci peut être réalisé avec de l'heptane ou du white spirit sans provoquer de différence par rapport à un lavage traditionnel à l'acétone. Les résultats sur le temps de prise et l'hydratation sont illustrés par les graphiques des Figures 1, et 2 à 5 respectivement. Ces figures montrent en effet que le tensioactif copolymère choisi n'a quasiment pas d'influence sur l'hydratation des mortiers à base de ciment Portland et fondu. Exemple 2 Par ailleurs, et afin de déterminer l'influence des tensioactifs selon l'invention entrant dans une composition comprenant une charge minérale ou organique, sur les propriétés mécaniques desdites compositions, des mortiers semblables aux mortiers précédemment décrits ont été réalisés, à base de ciment Portland ou ciment fondu. Les mortiers ont été mis en place par damage dans des moules en polystyrène. Les compositions étaient les suivantes: - sable normal 1350 g sable normal 1350 g - ciment Portland 450 g ciment fondu 450 g - antimousse 4,5 g antimousse 4, 5 g - taux E/C 0,5 taux E/C 0,45 Les propriétés mécaniques ont été suivies en flexion trois points et en compression aux différentes échéances, et les résultats sont reportés sur les graphiques des Figures 6 à 9. On constate qu'à des taux relativement faibles, le tensioactif choisi n'a pas d'influence importante sur les propriétés mécaniques. Exemple 3 Les émulsions de bitume selon la présente invention sont en outre compatibles avec la plupart des dispersions de polymères du marché et peuvent être utilisées en mélange ou non avec elles. Ainsi, et afin de déterminer la compatibilité des émulsions selon l'invention dans des compositions comprenant un liant organique, tel que des polymères, le déposant a réalisé des mélanges de latex de natures différentes et d'émulsions de bitume contenant le tensioactif choisi. L'émulsion de bitume utilisée pour ces essais a été réalisée à l'aide d'un bitume pigmentable 70/100 disponible auprès de la société Shell. Le système tensioactif était un mélange de 3,5 % en poids de copolymère et de 0,5 % en poids de nonylphénol 15 OE. L'épaississant était la gomme de welan, à raison de 0,05 % en poids. Tous les pourcentages en poids donnés sont par rapport au poids total de l'émulsion. Les polymères et le bitume ont été mélangés dans des proportions massiques équivalentes, la stabilité étant contrôlée de manière visuelle à la température de 20 C. Les polymères testés sont les suivants - un styrène acrylique (Rhodopas DS 910, Rhodia) - un styrène butadiène (Rhodopas SB 112, Rhodia) - un copolymère acrylique (Primal 2727, Rohm & Haas); - un éthylène vinylacétate (Vinnapas CEP 15, Wacker). Aucun problème n'a pu être observé lors du mélange des polymères avec l'émulsion de bitume. Le mélange réalisé était homogène et est resté parfaitement stable sans séparation de phases ou de floculation. S'agissant d'émulsions fabriquées à partir d'alcool polyvinylique et de tensioactif expoxydé, les exemples A et B sont donnés ci-après dans le Tableau 1: Tableau III Exemple A Exemple B 1 Bitume Viatotal 80/100 Bitume Viatotal 80/100 56 % 50 % 2 Airvol 540S Prox E 141 2,4 % 4,5% 3 Esacol ED 10 0,1 % 4 Tributylphosphate 0,2% Eau Eau 41,5 % 45,3 % 1 Bitume Viatotal disponible auprès de la société Total Raffinage, Division des Bitumes. 2: Prox E141: tensioactif epoxydé et propoxylé disponible auprès de la société Protex; Airvol 540S: alcool polyvinylique disponible auprès de la société Air Product. 3 Epaississant Esacol ED 10 disponible auprès de la société Lamberti. 4 Antimousse Tributylphosphate disponible auprès de la société Protex. Exemple 4: Des essais de stabilité au gel ont été effectués en portant successivement les émulsions de bitume selon l'invention à des températures de 0 C puis 5 C pendant 3 jours pour chaque essai. Les deux émulsions testées ont été réalisées à partir de bitume 70/100 de Total pour la première et de 70/100 pigmentable de Shell pour la seconde, le système stabilisant utilisé était le même que pour l'exemple précédent. Les émulsions testées ne se solidifient pas et présentent une excellente stabilité, aucune floculation n'ayant o10 été constatée. Le retour à la température ambiante (200C) ne montre pas de problème particulier. Exemple 5: Afin de vérifier la faisabilité d'un système polymère chargé de type crépi plastique, des RPE (Revêtement Plastique Epais) ont été réalisés à l'aide de dispersion de polymère et de mélanges de dispersion de polymère et d'émulsion de bitume selon l'invention, pour la partie liante. La formule retenue est la suivante Ether de cellulose (Tylose MHEC 10000, Sté. Clariant) 2,5 Biocide (Troysan 186, Sté. Troy) 0,2 Eau 49,0 Solution d'ammoniac à 28% 1,1 Dispersant (Dispex A40, Sté. Allied Colloids) 2,7 Antimousse (Nopco 8034, Sté. Henkel Nopco) 2,0 Dioxyde de titane (Tioxide RHD2, Sté Tioxide) 61,5 CaCO3 (Mikhart 40, Sté. Provençale de Travaux) 144 (Mikhart 130) 91,8 Silice (BE 31, Sté. Sifraco) 297,5 Granulats siliceux (16/14/3 silice et kaolin) 123 Liant en sec 102,5 Eau (incorporée avec le liant) 102,5 Agent de coalescence (Butyldiglycol) 15,5 Epaississant (Rheo 3000, Sté. Coatex) 4,2 Une formule témoin a été réalisée en utilisant une dispersion de styrène acrylique comme liant, le polymère choisi étant le Rhodopas DS 1029 de Rhodia. Des essais ont été effectués pour lesquels le liant polymère a été partiellement substitué par l'émulsion de bitume. Pour ce faire, une émulsion réalisée à l'aide de bitume 70/100 de Total, et une émulsion de bitume lo pigmentable (70/100 Shell) de concentration en bitume de 60% ont été choisies. Le système tensioactif retenu était constitué de 3,5 % de copolymère, 0,5% de nonylphénol 15 OE et l'épaississant était la gomme de welan à raison de 0,05%. La formule était réalisée de la manière suivante - I'eau, I'ammoniaque, I'éther de cellulose, le biocide, I'agent dispersant et l'antimousse ont été incorporés dans un bêcher en acier inoxydable et maintenus sous agitation à 1500 tours par minute pendant 30 minutes, - le pigment et les charges ont été alors introduits dans la solution et maintenus sous agitation jusqu'à dispersion complète (environ 30 minutes), - le liant a été ensuite alors ajouté à la dispersion (latex et/ou émulsion de bitume) et le système homogénéisé pendant 10 minutes, - on a incorporé ensuite l'agent de coalescence et puis l'épaississant. On n'observe pas de problème particulier quant à la stabilité des mélanges. Exemple 6 Des essais ont été effectués également sur des peintures anticorrosion pour bâtiment en utilisant un système liant de type dispersion de polymère, dans lequel le polymère a été partiellement substitué par une émulsion de bitume. La formule retenue était la suivante Eau 464 Solution d'ammoniac à 28% 1 Dispersant (Dispex A40, Sté. Allied Colloids) 0,5 Pigment anticorrosion (Actirox 213, Sté. Colores Hispania) 87 Charge (Micarvor 20, Sté. Kaolins d'Arvor) 87 Oxyde de fer (Bayferrox 303T, Sté. Bayer) 29 Antimousse (Nopco 8034, Sté. Henkel Nopco) 3,5 Liant en sec 291,5 Agent coalescent (Butyldiglycol) 29 Epaississant (Rheo 2100, Sté. Coatex) 7,5 La partie liante était constituée d'une dispersion styrène acrylique pour le témoin (Acronal 290 D de BASF) et deux essais ont été réalisés à l'aide d'émulsion de bitume en substituant 50% du liant sec dans le premier cas et la totalité dans le second cas. L'émulsion de bitume retenue était une émulsion de bitume pigmentable (70/100 Shell) à 60% contenant 3,5 % de copolymère, et 0,5 % de nonylphénol 15 OE, avec 0,05% de gomme de welan en tant qu'épaississant. Le mode de préparation appliqué était le suivant - une pâte mère a été réalisée avec l'eau, l'agent dispersant, les pigments et la charge, en maintenant l'ensemble sous agitation dans un bêcher en acier inoxydable à la vitesse de 2000 tours par minute, - le liant a été alors incorporé sous agitation et l'ensemble est homogénéisé, - I'ammoniaque, I'antimousse, le coalescent et l'épaississant ont été alors ajoutés au mélange en dernier lieu. Les formules ainsi obtenues ont été appliquées sur des tôles d'acier dégraissé puis séchées dans les conditions du laboratoire (23 C, % d'humidité relative) pendant 1 semaine. Les plaques ont été alors entaillées et soumises à un test de brouillard salin (norme ISO 9227) pendant 100h. A l'issue du test les plaques ont été rincées à l'eau et un test visuel pratiqué pour rendre compte de la corrosion (largeur de rouille à l'entaille, cloquage et corrosion sur plein champ). Les résultats obtenus sont les suivants Témoin: largeur de rouille à l'entaille: 2 mm, cloquage important, corrosion sur plein champ faible. Substitution de 50% de liant par du bitume: largeur de rouille à l'entaille: 2 mm, cloquage faible, corrosion sur plein champ moyenne. Substitution de 100% de liant par du bitume: largeur de rouille à l'entaille: 5 mm, cloquage faible, corrosion sur plein champ très importante. La substitution de la totalité du liant polymère par une émulsion de bitume provoque une augmentation des phénomènes de corrosion, mais le remplacement partiel du liant par l'émulsion de bitume montre par contre des résultats similaires au témoin après le test de brouillard salin. Exemple 7 Afin de vérifier la compatibilité des émulsions de bitume avec les fluidifiants utilisés dans certaines formulations de mortiers, un essai a été réalisé sur une formule contenant un fluidifiant de type polymélamine formol sulfonate de sodium. La formule retenue était la suivante émulsion de bitume: 150 g antimousse: Nopco 8034: 4,4 g ciment CPA CEM 1 52,5 R de St Pierre la Cour: 450 g Sable normal: 1350 g eau: 171 g L'émulsion de bitume retenue était la même que pour I'exemple 5. Pour fluidifier le mortier, 1 % de fluidifiant (Melment F10) par rapport à la poudre a été incorporé au mélange. Les formules ont été gâchées à l'aide d'un mélangeur Perrier à faible vitesse pendant 2 minutes. Afin de mesurer la fluidité des mélanges, des étalements ont été réalisés à l'aide d'un cône ASTM (petit diamètre 70 mm, grand diamètre 100 mm, hauteur 50 mm). Les résultats obtenus sont les suivants Témoin: étalement de 100 mm Mortier fluidifié: étalement de 210 mm On a remarqué que l'émulsion de bitume ne perturbait pas I'action du fluidifiant. D'autre part, la compatibilité avec le polymère fluidifiant est bonne et on n'a pu observer aucun problème de floculation. Il est possible d'utiliser des émulsions de bitume selon l'invention dans des formules fluidifiées telles que ragréages de sol, chapes, colle, mortiers spéciaux. Exemple 8 Comme pour l'exemple 5, un RPE a été réalisé à l'aide d'un mélange de dispersion de polymère et d'émulsion de bitume, et présentant la formule suivante: - éther de cellulose (Tylose MHEC 10000, Sté. Clairant) 2,5 biocide (Troysan 186, Sté Troy) 0,2 - eau 49 - solution d'ammoniac à 28% 1,1 - dispersant (Dispex Ato, Sté Allied Colloids) 2,7 - antimousse (Nopco 8034, Sté Henkel Nopco) 2,0 - dioxyde de titane (Tioxide RHD2, Sté Tioxyde) 61,5 - CaCO3 (Mikhart 40, Sté Provençale de Travaux) 144 (Mikhart 130, Sté Provençale de Travaux) 91,8 - silice (BE 31, Sté Sifraca) 297,5 granulats silicieux (16/14/3 silice et kaolin) 123 - liant en sec 102,5 eau (incorporée avec liant) 102,5 - agent de coalescence (butylglycidol) 15,5 - épaississant (Rheo 3000, Sté Coatex) 4,2 La formule témoin est la même que dans l'exemple 5, le polymère choisi étant le Rhodopos DS 1029 de Rhodia. Comme précédemment une émulsion a été réalisée à l'aide de bitume pigmentable 70/100 de Shell avec une concentration en bitume de %. Le tensioactif utilisé dans l'émulsion est un nonylphénol 15 OE à une concentration de 3%, et on ajoute également de la gomme de wélan à raison de 0,05% en tant qu'épaississant, et un antimousse (par exemple le Nopco 8034) à raison de 1 %. La formule a été réalisée de la même manière que dans l'exemple 5. Des essais ont été effectués en substituant le liant polymère par l'émulsion de bitume à raison de 20%. Aucun problème de formulation ni d'incompatibilité n'a pu être observé. Exemple 9 Un mortier colle est réalisé à l'aide de ciment Portland selon les formules suivantes: FORMULE A - - ciment Portland 350 g - sable 590 g - éther de cellulose (Culminal MHEC 15000 PFF Sté Aqualon) 3 g - antimousse (Nopco 8034, Sté Henkel Nopco) 2 g - formiate de calcium 5 g - polymère (Primal 2727, Rohm et Haas) 100 g -eau 175 g FORMULE B - ciment Portland 350 g - sable 590 g - éther de cellulose (Culminai MHEC 15000 PFF Sté Aqualon) 3 g - antimousse (Nopco 8034, Sté Henkel Nopco) 2 g - formiate de calcium 5 g - émulsion de bitume 82 g - eau 193 g L'émulsion de bitume est préparée à l'aide de bitume Viatotal /100, la concentration en bitume étant de 61%. Le tensioactif est constitué de copolymère d'OE et d'OP (LC818C, Sidobre Sinnova)) à raison de 3,5%, et de nonylphénolpolyéthoxylé 15 OE à raison de 0,5%. La gomme de wélan est également ajouté à l'émulsion en tant qu'épaississant à raison de 0,05%. Les deux mélanges ont été réalisés à l'aide d'un mélangeur Perrier en introduisant en premier lieu les constituants liquides puis les pulvérulents avec une agitation de 140 tours/min pendant 90 secondes. Des éprouvettes ont été réalisées afin de mesurer les caractéristiques mécaniques après 7 jours de prise et 28 jours de prise. Pour ce faire, les mortiers ont été coulés dans des moules en polystyrène expansé de dimensions 4 cm x 4cm x 16 cm. Les éprouvettes placées dans les moules sont conservées à 23 C et 50% d'humidité relative. Le module en flexion est mesuré à l'aide d'un dynamomètre avec une vitesse de descente de 1 mm/min. De même, et afin de caractériser la résistance à l'arrachement, des carreaux de céramique de dimension 5 cm x 5 cm sont collés à l'aide des mortiers-colle sur un support en béton. Ensuite, des crochets sont fixés sur les carreaux de céramique et le support en béton à l'aide d'une colle époxy rapide et l'ensemble est soumis à une traction de 1 mm/min à l'aide d'un dynamomètre. Les valeurs comparatives obtenues par les deux mortiers- colle sont regroupées dans le tableau IV suivant TABLEAU IV Module de Young Résistance à l'arrachement Formule A après 7 jours 2,07 GPa 1,21 MPa Formule B après 7 jours 1,78 GPa 1,29 MPa Formule A après 28 jours 2, 41 GPa 1,57 MPa Formule B après 28 jours 2,13 GPa 1,48 MPa On peut remarquer dans le cas de la substitution du polymère par du bitume que malgré une souplesse supérieure du mortier-colle (module de Young plus faible), les valeurs de la résistance à l'arrachement sont voisines de celles pour le mortier-colle sans substitution du polymère. Exemple 10 Des mortiers d'étanchéité sont réalisés à l'aide de ciment Portland associé à des polymères et des comparaisons sont faites avec un mortier réalisé avec un mélange de ciment Portland et une émulsion de bitume selon l'invention. Les fournisseurs et natures des constituants énoncès ci-après sont identifiés dans le Tableau V ci-après TABLEAU V Constituants Fournisseur Nature Ciment Portland S.P.L.C. Lafarge Ciment de type Portland Origine: St Pierre La Cour (S.P.L.C.) Dénomination: CPACEM1 52.5R Sable PE2L Fuichiron sable blanc à 99% de silice (50 à 200,u pm) Acronal S400 B.AS.F. Latex de type acrylique à 57% d'extrait sec Rhodapas SB 112 Rhodia Latex de type styrène- butadiène à 50% d'extrait sec Emulsion de bitume Lafarge Emulsion contenant 60% de bitume Nopco 8034 Sidobre Sinnova Antimousse:silice dispersée dans une huile minérale CULMINAL MHEC Hercules Epaississant: éther de 15.000 PFE ou Aqualon cellulose non ionique de type MHEC Poids moléculaire: 15000g/mol FORMULE C - Ciment Portland SPLC 100 g - Sable PE2L (sable blanc à 99% de silice, 50 pm à 200,um) 233 g - Latex acrylique à 57% d'extrait sec (Acronal S400) 35 g - Eau 55 g - Epaississant éther de cellulose (Culminal MHEC 15000) 0,3 g - Antimousse (Nopco 8034) 0,7 g FORMULE D - Ciment Portland SPLC 100 g - Sable PE2L (sable blanc à 99% de silice, 50 pm à 200 pm) 233 g - Latex styrène-butadiène à 50% d'extrait sec (Rhodapas SB 112) 40 g - Eau 50 g - Epaississant éther de cellulose (Culminal MHEC 15000) 0,3 g - Antimousse (Nopco 8034) 0,7 g FORMULE E - Ciment Portland SPLC 100 g - Sable PE2L (sable blanc à 99% de silice, 50 pm à 200,u pm) 233 g - Emulsion de bitume 33,3 g - Eau 56,7 g Epaississant éther de cellulose (Culminal MHEC 15000) 0,3 g - Antimousse (Nopco 8034) 0,7 g Les mortiers ont été réalisés selon le même mode opératoire que dans l'exemple 9. Afin de caractériser les propriétés d'étanchéité, des éprouvettes de dimension 4 cm x 4 cm x 16 cm ont été immergées dans de l'eau pour une durée de 24 heures. Les éprouvettes ont ensuite été retirées de l'eau, essuyées à l'aide d'un papier absorbant et pesées afin de calculer la reprise d'eau. La reprise d'eau en % est calculée selon l'équation suivante RE = [(mF-ml)/ml] x 100 o ml est la masse initiale de l'éprouvette avant immersion mF est la masse de l'éprouvette après immersion Les résultats sont regroupés dans le Tableau Vl ci-dessous, les mesures étant effectuées après 3 jours, 7 jours et 28 jours de temps de prise des mortiers. TABLEAU Vl Formule C Formule D Formule E RE 3 jours 5,9 % 2,8 % 2,5 % RE 7 jours 2,0 % 3,9 % 4,0 % RE 28 jours 1,0 % 5,2 % 2,0 % On peut remarquer que l'émulsion de bitume apporte des caractéristiques proches voire meilleures que les polymères. Exemple 11: Comme pour l'exemple 9, des mortiers-colle sont réalisés à l'aide de mélanges de ciments Portland et de polymère ou d'émulsion de bitume. Les formules et le mode opératoire sont les mêmes que pour l'exemple 9. L'émulsion de bitume est préparée à l'aide de bitume 70/100 pigmentable de Shell, avec une concentration de bitume de 61%. Le tensioactif est constitué de nonylphénol polyéthoxylé 15 OE à raison de 3,5%, et on ajoute également à l'émulsion 0,05% de gomme de wélan et 2% d'antimousse (Nopco 8034). Comme pour l'exemple 9, les caractéristiques mécaniques ont été mesurées après 7 jours et 28 jours de temps de prise. La formule de mortier à base de bitume a été modifiée par l'addition de 2% d'antimousse de type Nopco 8034 (formule F). Les valeurs d'arrachement et de module sont regroupées dans le Tableau VII ci-après *TABLEAU VII Module de Young Résistance à l'arrachement Formule A après 7 jours 2,07 GPa 1,21 MPa Formule F après 7 jours 1,42 GPa 1,03 MPa Formule A après 28 jours 2, 41 GPa 1,57 MPa Formule F après 28 jours 1,66 GPa 1,15 MPa On peut remarquer dans ce cas, une souplesse plus importante du bitume tout en gardant des résistances à l'arrachement acceptables. Les émulsions obtenues selon l'invention ont donc une bonne stabilité en présence de différents additifs (fluidifiants, dispersants, épaississants, antimousse, pigments, charges, coalescents etc). De même, les mélanges de dispersions de polymères de différentes natures et d'émulsions de bitume ne posent pas de problème. Dans tous les cas l'émulsion de bitume apporte des propriétés voisines à celles obtenues à l'aide de dispersions de polymères. REVENDICATIONS 1/ Emulsion aqueuse de bitume, constituée des composants suivants, exprimés en pourcentages du poids total de l'émulsion - 50 % à 70 % de bitume; - 0,5 % à 10 % de tensioactif - O à 5 % d'épaississant - O à 1 % d'anti-mousse - qsp 100% d'eau l'émulsion étant caractérisée en ce que le tensioactif est constitué d'au moins un tensioactif choisi dans le groupe consistant en un copolymère d'oxyde d'éthylène et d'oxyde de propylène, de rapport OP/OE compris entre 1,5 et 10, un tensioactif époxydé éthoxylé et/ou propoxylé, et un alcool polyvinylique de masse moléculaire comprise entre 10000 et 150000. 2/ Emulsion selon la revendication 1, caractérisée en ce que la masse moléculaire du copolymère d'oxyde d'éthylène et d'oxyde de propylène est comprise entre 1000 et 2200, et de préférence est 2000. 3/ Emulsion selon la revendication 1, caractérisée en ce que le tensioactif est constitué également par un tensioactif non-ionique supplémentaire jouant le rôle d'hydrotrope. 4/ Emulsion selon la revendication 3, caractérisée en ce que le tensioactif supplémentaire est choisi dans le groupe consistant en les tensioactifs non ioniques suivants: - les alkylphénols polyéthoxylés de valeur HLB comprise entre 13 et 17; -les alcools gras polyéthoxylés de valeur HLB comprise entre 12 et 15. / Emulsion selon la revendication 4, caractérisée en ce que le tensioactif non-ionique supplémentaire est un alkyphénol polyéthoxylé de valeur HLB comprise entre 13 et 17, et est choisi dans le groupe consistant en le nonylphénol 10 OE à 20 OE, et le tributylphénol 11 OE à 30 OE. 6/ Emulsion selon la revendication 4, caractérisée en ce que le tensioactif non-ionique supplémentaire est un alcool gras polyéthoxylé de valeur HLB comprise entre 12 et 15. 7/ Emulsion selon la revendication 1, caractérisée en ce que le tensioactif est un mélange d'un copolymère constitué d'un copolymère d'oxyde d'éthylène et d'oxyde de propylène de rapport OP/OE compris entre 1,5 et 10 et présentant une masse moléculaire de 2000, et d'un nonylphénol 10 OE à 20 OE. 8/ Emulsion selon la revendication 7, caractérisée en ce que les pourcentages du tensioactif constitué du mélange du copolymère d'oxyde d'éthylène et d'oxyde de propylène, et du nonylphénol 10 OE à 20 OE, sont de 0,7 % à 5 %, et de 0,1 % à 1 % respectivement. 9/ Emulsion selon la revendication 4 ou la revendication 7, caractérisée en ce qu'elle contient au moins 3 % du copolymère, avec un rapport de copolymère/tensioactif non-ionique supplémentaire compris entre 5 et 7. / Emulsion selon l'une quelconque des revendications précédentes, caractérisée en ce que le bitume est un bitume émulsifiable à pression atmosphérique, choisi dans le groupe consistant en les qualités d'indice de pénétrabilité (dixièmes de millimètre de pénétration) comprises entre 40 à 220, les qualités désasphaltées, les qualités de synthèse, et les mélanges plastifiés à l'aide de polymères. 11/ Emulsion selon l'une quelconque des revendications précédentes, caractérisée en ce que l'épaississant est choisi dans le groupe consistant en les épaississants cellulosiques, les gommes végétales, les gommes produites par fermentation bactérienne, les argiles gonflantes, et les épaississants de type synthétique. 12/ Emulsion selon la revendication 11, caractérisée en ce que l'épaississant est choisi dans le groupe consistant en la gomme de caroube, la gomme de guar, la gomme d'adragante, la gomme de karaya, l'amidon, les alginates, la gomme arabique, la gomme de xanthane, la gomme de welan, I'atapulgite, la sépiolite, la bentonite, les polymères acryliques associatifs ou non, et les polyuréthanes. 13/ Emulsion selon la revendication 1, caractérisée en ce que l'épaississant est la gomme de welan. 14/ Emulsion selon l'une quelconque des revendications précédentes, caractérisée en ce que l'anti-mousse est choisi dans le groupe consistant en les mélanges de silice et d'huile minérale, les polysiloxanes, le tributylphosphate, et les savons métalliques. 15/ Procédé de fabrication d'une émulsion aqueuse de bitume selon l'une quelconque des revendications précédentes, caractérisé en ce qu'il comprend les étapes consistant à: - préparer la phase aqueuse, de préférence à l'aide d'un épaississant incorporé dans l'eau sous agitation; - ajouter à la phase aqueuse un tensioactif constitué d'au moins un tensioactif choisi dans le groupe consistant en un copolymère d'oxyde d'éthylène et d'oxyde de propylène de rapport OP/OE compris entre 1,5 et 10, un tensioactif époxydé éthoxylé et/ou propoxylé, et un alcool polyvinylique de masse moléculaire comprise entre 10000 et 150000 chauffer la phase aqueuse à environ 60 C; - incorporer le bitume préalablement chauffé entre 140 C à C, dans la phase aqueuse sous forte agitation mécanique. 16/ Composition à base d'au moins un liant hydraulique ou organique, et/ou à base d'au moins une charge minérale ou organique, contenant une émulsion de bitume selon l'une quelconque des revendications 1 à 14, ou obtenue selon la revendication 15. 17/ Composition selon la revendication 16, caractérisée en ce que le liant hydraulique est constitué d'au moins un liant hydraulique choisi dans le groupe consistant en un ciment de Portland ou équivalent, un ciment alumineux, et un sulfate de calcium. 18/ Composition selon la revendication 16, caractérisée en ce que le liant organique est constitué d'au moins un liant polymère, choisi dans le groupe consistant en les styrènes butadiènes, les copolymères acryliques, et les éthylène polyvinylacétates. 19/ Composition selon la revendication 16, caractérisée en ce que la charge minérale est constituée d'au moins une charge généralement inerte de type habituellement utilisée dans les formulations de l'industrie du bâtiment et du génie civil, choisie dans le groupe consistant en le sable, les agrégats, la silice, les carbonates de calcium, le sulfate de baryum, le talc, et le mica. / Composition selon la revendication 16, caractérisée en ce que la charge organique est constituée d'au moins une charge organique choisie dans le groupe consistant en les fibres polymères, les fibres de cellulose, et/ou les billes de polystyrène. 21/ Utilisation d'une émulsion de bitume aqueuse pour la formulation d'une composition choisie dans le groupe consistant en les mortiers, les mortiers-colle, les enduits de facade, les enduits de ragréage, les peintures, les bétons, les primaires d'accrochage, les primaires d'imperméabilisation, les joints routiers, et les mortiers de scellement, l'émulsion comprenant, exprimés en pourcentages du poids total de l'émulsion - 50 % à 70 % de bitume - 0,5 % à 10 % de tensioactif - qsp 100% d'eau, le tensioactif étant constitué d'au moins un tensioactif nonionique choisi dans le groupe consistant en: - les copolymères d'OE/OP - les alkylphénols polyéthoxylés de valeur HLB comprise entre 13 et 17; les alcools gras polyéthoxylés de valeur HLB comprise entre 12 et 15; les tensioactifs époxydés éthoxylés et/ou propoxylés -et les alcools polyvinyliques de masse moléculaire comprise entre 10000 et 150000. 22/ Utilisation selon la revendication 21, caractérisée en ce que la composition comprend au moins un liant hydraulique ou organique, et/ou au moins une charge minérale ou organique, 23/ Utilisation selon la revendication 22, caractérisée en ce que le liant hydraulique est constitué d'au moins un liant hydraulique choisi dans le groupe consistant en un ciment de Portland ou équivalent, un ciment alumineux, et un sulfate de calcium. 24/ Utilisation selon la revendication 22, caractérisée en ce que le liant organique est constitué d'au moins un liant polymère, choisi dans le groupe consistant en les styrènes butadiènes, les copolymères acryliques, et les éthylène polyvinylacétates. / Utilisation selon la revendication 22, caractérisée en ce que la charge minérale est constituée d'au moins une charge généralement inerte de type habituellement utilisée dans les formulations de l'industrie du bâtiment et du génie civil, choisie dans le groupe consistant en le sable, les agrégats, la silice, les carbonates de calcium, les silicates de calcium, le sulfate de baryum, le talc, et le mica. 26/ Utilisation selon la revendication 22, caractérisée en ce que la charge organique est constituée d'au moins une charge organique choisie dans le groupe consistant en les fibres polymères, les fibres de cellulose, et les billes de polystyrène. 27/ Kit de matériaux de construction, comprenant d'une part une émulsion de bitume selon l'une quelconque des revendications 1 à 14, ou obtenue selon la revendication 15, ou utilisée selon la revendication 21, et d'autre part au moins un liant hydraulique ou organique, et/ou au moins une charge minérale ou organique.